그 중 에서 도 , 실시 예 1 , 2 및 5 에 있 어서 의 , 경화 성 수지 필름 과 제 1 보호막 은 회로 면 의 은폐 성 과 관찰 가능 성 의 양쪽 에 특히 우수 했 다 . 이 들 경화 성 수지 필름 과 제 1 보호막 에 있 어서 는 가시광선 투과 율 이 11 ∼ 20 ％ 이 며 , 적외선 투과 율 이 53 ∼ 80 ％ 였 다 . 이 들 경화 성 수지 필름 과 제 1 보호막 이 이 와 같이 회로 면 의 은폐 성 과 관찰 가능 성 의 양쪽 에 특히 우수 한 것 은 , 열경화성 수지 층 형성 용 조성물 에 있 어서 , 용매 이외 의 모든 성분 의 총 함유량 에 대한 충전재 ( D ) 의 함유량 의 비율 ( 즉 , 열경화성 수지 층 의 충전재 ( D ) 의 함유량 ) 이 10 . 7 ∼ 19 . 3 질량 ％ 이 고 , 용매 이외 의 모든 성분 의 총 함유량 에 대한 착색제 ( I ) 의 함유량 의 비율 ( 즉 , 열경화성 수지 층 의 착색제 ( I ) 의 함유량 ) 이 0 . 11 ∼ 0 . 21 질량 ％ 이 며 , 충전재 ( D ) 의 평균 입자 직경 이 2 ㎛ 이하 의 범위 내 인 것 이 영향 을 주 고 있 다고 추측 되 었 다 .